【手続補正書】
【提出日】平成21年11月17日(2009.11.17)
【手続補正１】
【補正対象書類名】特許請求の範囲
【補正対象項目名】全文
【補正方法】変更
【補正の内容】
【特許請求の範囲】
【請求項１】
テトラキス[3,5-ビス(トリフルオロメチル)-フェニル]ボレートアニオンをカウンターアニオンとして有する第４級アンモニウムと、オクタデシルアクリレートと、エチレンジメタクリラートとを重合させた下記化６で示す構造からなり、
前記テトラキス[3,5-ビス(トリフルオロメチル)-フェニル]ボレートアニオンの遊離によって生じた電荷密度の差に起因する浸透圧により、自重の１０倍を超える有機溶媒を吸収可能とした高吸油性高分子電解質ゲル。
【化６】
2009155657.tif 000001
【請求項２】
テトラキス[3,5-ビス(トリフルオロメチル)-フェニル]ボレートアニオンをカウンターアニオンとして有する第４級アンモニウムと、２エチルヘキシルアクリレートと、エチレンジメタクリラートとを重合させた下記化７で示す構造からなり、
前記テトラキス[3,5-ビス(トリフルオロメチル)-フェニル]ボレートアニオンの遊離によって生じた電荷密度の差に起因する浸透圧により、自重の１０倍を超える有機溶媒を吸収可能とした高吸油性高分子電解質ゲル。
【化７】
2009155657.tif 000002
【請求項３】
テトラフェニルボレートアニオン、テトラキス(4-クロロフェニル)ボレートアニオン、テトラキス(4-フルオロフェニル)ボレートアニオン、パーフルオロテトラフェニルボレートアニオン、テトラキス[3,5-ビス(トリフルオロメチル)-フェニル]ボレートアニオン、テトラフルオロボレートアニオン、カルボラン酸アニオン、及びこれらの各アニオンの誘導体アニオン、から選ばれる少なくともいずれか１種のアニオンを、高吸油性高分子電解質ゲルを構成する高分子鎖が有する第４級アンモニウム、第４級ホスホニウム、第４級ピリジニウム、第４級イミダゾリニウムから選ばれる少なくともいずれか一種のカウンターアニオンとして使用する方法。
【請求項４】
配位性の低いまたは疎水性の高いアニオンをカウンターアニオンとして有する第４級アンモニウム、第４級ホスホニウム、第４級ピリジニウム、第４級イミダゾリニウムのいずれか一種と、共重合モノマーと、架橋剤とを混合して重合されてなり、前記アニオンの遊離によって生じた電荷密度の差に起因する浸透圧により、自重の１０倍を超える有機溶媒を吸収可能とした高吸油性高分子電解質ゲル。
【請求項５】
前記の配位性の低いまたは疎水性の高いアニオンは、過塩素酸アニオン、ヘキサフルオロホスフェートアニオン、ヘキサフルオロアンチモネートアニオン、テトラフェニルボレートアニオン、テトラキス(4-クロロフェニル)ボレートアニオン、テトラキス(4-フルオロフェニル)ボレートアニオン、パーフルオロテトラフェニルボレートアニオン、テトラキス[3,5-ビス(トリフルオロメチル)-フェニル]ボレートアニオン、テトラフルオロボレートアニオン、カルボラン酸アニオンから選ばれる一種であることを特徴とする請求項４に記載の高吸油性高分子電解質ゲル。
【請求項６】
前記の第４級アンモニウム、第４級ホスホニウム、第４級ピリジニウム、または第４級イミダゾリニウムの長鎖アルキルの長さをＣ６以上の長さとして、極性有機溶媒中での膨潤度を大きくしたことを特徴とする請求項４又は請求項５に記載の高吸油性高分子電解質ゲル。
【請求項７】
前記共重合モノマーの主鎖をＣ６以上の長さとして、極性有機溶媒中での膨潤度を大きくしたことを特徴とする請求項４〜６いずれか１項に記載の高吸油性高分子電解質ゲル。
【請求項８】
前記架橋剤の配分量を調整することにより、極性有機溶媒の吸収量を調整可能としたことを特徴とする請求項４〜７いずれか１項に記載の高吸油性高分子電解質ゲル。
【請求項９】
前記架橋剤の配分量を調整することにより、硬さを調整可能としたことを特徴とする請求項４〜８いずれか１項に記載の高吸油性高分子電解質ゲル。
【手続補正２】
【補正対象書類名】明細書
【補正対象項目名】発明の名称
【補正方法】変更
【補正の内容】
【発明の名称】高吸油性高分子電解質ゲル
【手続補正３】
【補正対象書類名】明細書
【補正対象項目名】０００９
【補正方法】変更
【補正の内容】
【０００９】
本発明の高吸油性高分子電解質ゲルでは、テトラキス[3,5-ビス(トリフルオロメチル)-フェニル]ボレートアニオンをカウンターアニオンとして有する第４級アンモニウムと、オクタデシルアクリレートと、エチレンジメタクリラートとを重合させた下記化１で示す構造からなり、前記テトラキス[3,5-ビス(トリフルオロメチル)-フェニル]ボレートアニオンの遊離によって生じた電荷密度の差に起因する浸透圧により、自重の１０倍を超える有機溶媒を吸収可能とした。
【化１】
2009155657.tif 000003
【手続補正４】
【補正対象書類名】明細書
【補正対象項目名】００１０
【補正方法】変更
【補正の内容】
【００１０】
また、本発明の高吸油性高分子電解質ゲルでは、テトラキス[3,5-ビス(トリフルオロメチル)-フェニル]ボレートアニオンをカウンターアニオンとして有する第４級アンモニウムと、２エチルヘキシルアクリレートと、エチレンジメタクリラートとを重合させた下記化２で示す構造からなり、前記テトラキス[3,5-ビス(トリフルオロメチル)-フェニル]ボレートアニオンの遊離によって生じた電荷密度の差に起因する浸透圧により、自重の１０倍を超える有機溶媒を吸収可能とした。
【化２】
2009155657.tif 000004
【手続補正５】
【補正対象書類名】明細書
【補正対象項目名】００１１
【補正方法】変更
【補正の内容】
【００１１】
また、本発明では、テトラフェニルボレートアニオン、テトラキス(4-クロロフェニル)ボレートアニオン、テトラキス(4-フルオロフェニル)ボレートアニオン、パーフルオロテトラフェニルボレートアニオン、テトラキス[3,5-ビス(トリフルオロメチル)-フェニル]ボレートアニオン、テトラフルオロボレートアニオン、カルボラン酸アニオン、及びこれらの各アニオンの誘導体アニオン、から選ばれる少なくともいずれか１種のアニオンを、高吸油性高分子電解質ゲルを構成する高分子鎖が有する第４級アンモニウム、第４級ホスホニウム、第４級ピリジニウム、第４級イミダゾリニウムから選ばれる少なくともいずれか一種のカウンターアニオンとして使用することとしている。
さらに、本発明の高吸油性高分子電解質ゲルでは、配位性の低いまたは疎水性の高いアニオンをカウンターアニオンとして有する第４級アンモニウム、第４級ホスホニウム、第４級ピリジニウム、第４級イミダゾリニウムのいずれか一種と、共重合モノマーと、架橋剤とを混合して重合されてなり、前記アニオンの遊離によって生じた電荷密度の差に起因する浸透圧により、自重の１０倍を超える有機溶媒を吸収可能としている。
また、本発明の高吸油性高分子電解質ゲルは、以下の点にも特徴を有するものである。すなわち、
（１）配位性の低いまたは疎水性の高いアニオンは、過塩素酸アニオン、ヘキサフルオロホスフェートアニオン、ヘキサフルオロアンチモネートアニオン、テトラフェニルボレートアニオン、テトラキス(4-クロロフェニル)ボレートアニオン、テトラキス(4-フルオロフェニル)ボレートアニオン、パーフルオロテトラフェニルボレートアニオン、テトラキス[3,5-ビス(トリフルオロメチル)-フェニル]ボレートアニオン、テトラフルオロボレートアニオン、カルボラン酸アニオンから選ばれる一種であること。
（２）第４級アンモニウム、第４級ホスホニウム、第４級ピリジニウム、または第４級イミダゾリニウムの長鎖アルキルの長さをＣ６以上の長さとして、極性有機溶媒中での膨潤度を大きくしたこと。
（３）共重合モノマーの主鎖をＣ６以上の長さとして、極性有機溶媒中での膨潤度を大きくしたこと。
（４）架橋剤の配分量を調整することにより、極性有機溶媒の吸収量を調整可能としたこと。
（５）架橋剤の配分量を調整することにより、硬さを調整可能としたこと。
【手続補正６】
【補正対象書類名】明細書
【補正対象項目名】００１２
【補正方法】変更
【補正の内容】
【００１２】
請求項１記載の発明によれば、テトラキス[3,5-ビス(トリフルオロメチル)-フェニル]ボレートアニオンをカウンターアニオンとして有する第４級アンモニウムと、オクタデシルアクリレートと、エチレンジメタクリラートとを重合させた前記化１で示す構造からなり、前記テトラキス[3,5-ビス(トリフルオロメチル)-フェニル]ボレートアニオンの遊離によって生じた電荷密度の差に起因する浸透圧により、自重の１０倍を超える有機溶媒を吸収可能とした高吸油性高分子電解質ゲルとしたことによって、有機溶媒に対して高い吸収性を示して大きく膨潤する高吸油性高分子電解質ゲルを提供できる。
【手続補正７】
【補正対象書類名】明細書
【補正対象項目名】００１３
【補正方法】変更
【補正の内容】
【００１３】
請求項２記載の発明によれば、テトラキス[3,5-ビス(トリフルオロメチル)-フェニル]ボレートアニオンをカウンターアニオンとして有する第４級アンモニウムと、２エチルヘキシルアクリレートと、エチレンジメタクリラートとを重合させた前記化２で示す構造からなり、前記テトラキス[3,5-ビス(トリフルオロメチル)-フェニル]ボレートアニオンの遊離によって生じた電荷密度の差に起因する浸透圧により、自重の１０倍を超える有機溶媒を吸収可能とした高吸油性高分子電解質ゲルとしたことによって、有機溶媒に対して高い吸収性を示して大きく膨潤する高吸油性高分子電解質ゲルを提供できる。
また、請求項３の発明によれば、テトラフェニルボレートアニオン、テトラキス(4-クロロフェニル)ボレートアニオン、テトラキス(4-フルオロフェニル)ボレートアニオン、パーフルオロテトラフェニルボレートアニオン、テトラキス[3,5-ビス(トリフルオロメチル)-フェニル]ボレートアニオン、テトラフルオロボレートアニオン、カルボラン酸アニオン、及びこれらの各アニオンの誘導体アニオン、から選ばれる少なくともいずれか１種のアニオンを、高吸油性高分子電解質ゲルを構成する高分子鎖が有する第４級アンモニウム、第４級ホスホニウム、第４級ピリジニウム、第４級イミダゾリニウムから選ばれる少なくともいずれか一種のカウンターアニオンとして使用することとしたため、有機溶媒に対して高い吸収性を示して大きく膨潤する高吸油性高分子電解質ゲルを提供できる。
【手続補正８】
【補正対象書類名】明細書
【補正対象項目名】００１４
【補正方法】変更
【補正の内容】
【００１４】
請求項４記載の発明によれば、配位性の低いまたは疎水性の高いアニオンをカウンターアニオンとして有する第４級アンモニウム、第４級ホスホニウム、第４級ピリジニウム、第４級イミダゾリニウムのいずれか一種と、共重合モノマーと、架橋剤とを混合して重合されてなり、前記アニオンの遊離によって生じた電荷密度の差に起因する浸透圧により、自重の１０倍を超える有機溶媒を吸収可能とした高吸油性高分子電解質ゲルとしたことによって、有機溶媒に対して高い吸収性を示して大きく膨潤する高吸油性高分子電解質ゲルを提供できる。
また、請求項５記載の発明によれば、請求項４に記載の高吸油性高分子電解質ゲルにおいて、配位性の低いまたは疎水性の高いアニオンは、過塩素酸アニオン、ヘキサフルオロホスフェートアニオン、ヘキサフルオロアンチモネートアニオン、テトラフェニルボレートアニオン、テトラキス(4-クロロフェニル)ボレートアニオン、テトラキス(4-フルオロフェニル)ボレートアニオン、パーフルオロテトラフェニルボレートアニオン、テトラキス[3,5-ビス(トリフルオロメチル)-フェニル]ボレートアニオン、テトラフルオロボレートアニオン、カルボラン酸アニオンから選ばれる一種とすることによって、有機溶媒に対して高い吸収性を示して大きく膨潤する比較的安価な高吸油性高分子電解質ゲルを提供できる。
【手続補正９】
【補正対象書類名】明細書
【補正対象項目名】００１５
【補正方法】変更
【補正の内容】
【００１５】
請求項６記載の発明によれば、請求項４又は請求項５に記載の高吸油性高分子電解質ゲルにおいて、第４級アンモニウム、第４級ホスホニウム、第４級ピリジニウム、または第４級イミダゾリニウムの長鎖アルキルの長さをＣ６以上の長さとしたことによって、極性有機溶媒中での膨潤度を大きくして極性有機溶媒に対してより高い吸収性を示す高分子ゲルを提供できる。
【手続補正１０】
【補正対象書類名】明細書
【補正対象項目名】００１６
【補正方法】変更
【補正の内容】
【００１６】
請求項７記載の発明によれば、請求項４〜６いずれか１項に記載の高吸油性高分子電解質ゲルにおいて、共重合モノマーの主鎖をＣ６以上の長さとしたことによって、極性有機溶媒中での膨潤度を大きくして極性有機溶媒に対してさらに高い吸収性を示す高吸油性高分子電解質ゲルを提供できる。
【手続補正１１】
【補正対象書類名】明細書
【補正対象項目名】００１７
【補正方法】変更
【補正の内容】
【００１７】
請求項８記載の発明によれば、請求項４〜７いずれか１項に記載の高吸油性高分子電解質ゲルにおいて、架橋剤の配分量を調整することにより、極性有機溶媒の吸収量を調整可能とした。これにより、例えば架橋剤の配分量を小さくして有機溶媒中での膨潤度を大きくすることによって、有機溶媒に対してさらに高い吸収性を示す高吸油性高分子電解質ゲルを提供できる。
【手続補正１２】
【補正対象書類名】明細書
【補正対象項目名】００１８
【補正方法】変更
【補正の内容】
【００１８】
請求項９記載の発明によれば、請求項４〜８いずれか１項に記載の高吸油性高分子電解質ゲルにおいて、架橋剤の配分量を調整することにより、硬さを調整可能とした。これにより、例えば架橋剤の配分量を大きくして高硬度化することによって、有機溶媒中での膨潤度は若干低下するが、所定形状の高吸油性高分子電解質ゲルを提供できる。
【手続補正１３】
【補正対象書類名】明細書
【補正対象項目名】００３５
【補正方法】変更
【補正の内容】
【００３５】
【化３】
2009155657.tif 000005
すなわち、三角フラスコにTetrakis[3,5-bis(l)-phenyl]borate,sodium salt dehydrate(1.47g,1.66mmol)を入れてメタノール−水混合溶媒に溶解させ、この溶液にTHA-Br(0.74g,1.60mmol)のメタノール−水混合溶媒を加えて室温にて撹拌した。１２時間後に沈殿をろ別し、メタノール−水混合溶媒で固液洗浄して減圧乾燥して生成した。収量は1.36g（収率６８％）であった。1H-NMRによる同定結果を下表に示す。